(57)【要約】【課題】簡略で精度良く、射出成形法に用いる金型における繊維フィラー含有熱可塑性樹脂材料のショートショットを含む流動過程を解析する方法を提供する。【解決手段】射出成形時の金型における繊維フィラー含有熱可塑性樹脂材料の流動過程を解析する方法であって、下記数式（１）に基づき、流動解析に用いる設定金型厚みｔ２を算出することを特徴とする繊維フィラー含有熱可塑性樹脂材料の流動過程の解析方法など。    数式（１）：  ｔ２＝Ｃ×ｔ１［式中、ｔ１は実際の金型厚みであり、ｔ２は解析に用いる設定金型厚みであり、Ｃ＝（α×ｅｘｐ（Ｌ／ｔ１）＋β×（Ｌ／ｔ１）＋γ）−０．５  で示され、但し、Ｃ≦１．０  であり、Ｌは長繊維を含む繊維フィラーの代表長さであり、α、β及びγは実験的に求められた定数である。］【選択図】なし【特許請求の範囲】
【請求項１】
射出成形時の金型における繊維フィラー含有熱可塑性樹脂材料の流動過程を解析する方法であって、
下記数式（１）に基づき、流動解析に用いる設定金型厚みｔ２を算出することを特徴とする繊維フィラー含有熱可塑性樹脂材料の流動過程の解析方法。
数式（１）：  ｔ２＝Ｃ×ｔ１
［式中、ｔ１は実際の金型厚みであり、ｔ２は解析に用いる設定金型厚みであり、Ｃ＝（α×ｅｘｐ（Ｌ／ｔ１）＋β×（Ｌ／ｔ１）＋γ）−０．５  で示され、但し、Ｃ≦１．０  であり、Ｌは長繊維を含む繊維フィラーの代表長さであり、α、β及びγは実験的に求められた定数である。］
【請求項２】
前記繊維フィラー含有熱可塑性樹脂材料は、ポリプロピレン系樹脂１００重量部に、繊維長が１〜１０ｍｍの繊維フィラーを１〜６０重量部含有することを特徴とする請求項１に記載の繊維フィラー含有熱可塑性樹脂材料の流動過程の解析方法。
【発明の詳細な説明】
【技術分野】
【０００１】
本発明は、繊維フィラー含有熱可塑性樹脂材料の流動過程の解析方法に関し、さらに詳しくは、射出成形法に用いる金型における繊維フィラー含有熱可塑性樹脂材料のショートショット（未充填または充填不足による成形不良）を含む流動過程を解析する方法に関する。
【背景技術】
【０００２】
自動車部品などの各種工業部品や各種容器などの日用生活用品などの成形体は、その多くがポリプロピレン系樹脂をはじめとする熱可塑性樹脂を用いて、金型により、射出成形法や射出圧縮成形法などにて成形され製造されている。
射出成形金型を設計する場合、成形品キャビティ部の流体の流入位置などのパラメータは、ショートショットなどによる成形不良が発生しないよう適切に決定しなければならない。そのため、ショートショット等の問題が成形品キャビティのどの部分に発生するか予測し、発生箇所を避けるように金型を設計し、適切な成形条件を設定することが重要である。
射出成形における充填解析では、一般的な樹脂材料であれば、概ね実用的な精度で流動パターンやショートショットを予測することができる。この際、計算機によって成形性の予測を行う方法として、射出成形ＣＡＥシステムを使用する方法があり、このようなシステム例としては、Ｍｏｌｄｆｌｏｗ（Ａｕｔｏｄｅｓｋ社製）、３Ｄ  ＴＩＭＯＮ（東レエンジニアリング株式会社製）、Ｐｌａｎｅｔｓ（サイバネットシステム株式会社）のシステムが挙げられる。
ところが、最近では、樹脂材料として、曲げ弾性率などの物理特性、電気特性等の改良のため、繊維充填樹脂材料が用いられるようになり、特に、強化用充填材として長繊維フィラーを用いた長繊維含有樹脂材料が用いられている。この長繊維含有樹脂材料を用いた、射出成形における充填解析を実施すると、流動パターンやショートショットなどを実用的な精度で予測することができない。
【０００３】
射出成形における成形品キャビティー部の流動パターンやショートショットなどの成形不良を実用的な精度で予測する技術として、例えば、射出成形過程に代表される流体流動過程において流体の流動を解析し、流動シミュレーションなどの予測方法により、圧力、温度、速度、剪断応力等の流動挙動を求める解析装置や解析方法が提案されている（例えば、特許文献１〜４参照。）。
そして、これらの解析装置や解析方法により、従来、非常に多大な時間を要していた射出成形過程における流体の３次元解析などを、実用的な計算時間の範囲内に精密に行うことができ、製品開発において、高品質化、効率化、低コスト化に役立っている。
【０００４】
例えば、特許文献１には、流体の流動するキャビティを多数の微小要素に分割した３次元モデルを構築し、微小要素がキャビティ壁面に近い位置にある場合は小さな値となるように、遠い位置にある場合は大きな値となるように流動コンダクタンスκを決定し、この流動コンダクタンスに基づいて各微小要素における圧力、圧力変化または流動速度を算出する流体の流動過程の解析装置および解析方法が開示されている。
ところが、この特許文献１に記載の解析装置および解析方法では、繊維等の充填材が加えられた溶融樹脂（射出成形材料）についても、他の添加剤が混入された溶融樹脂と同様に、かかる溶融樹脂を粘性流体とみなして流動解析を行っていた。そのため、代表長さの一例である平均長さが０．１〜０．５ｍｍ程度の繊維（充填材）が加えられた溶融樹脂を、制作される製品の肉厚を規定するキャビティの幅が１ｍｍ以上となる金型に対して射出成形する場合には、キャビティの幅に対して繊維の平均長さが十分に小さいために繊維の平均長さが溶融樹脂の流動に与える影響が小さく、かかる射出成形の流動解析を良好に行うことが可能であった。
しかしながら、キャビティの幅が１ｍｍ程度となる金型に対して、平均長さが１ｍｍ〜３ｍｍ程度の繊維が加えられた溶融樹脂を射出成形する場合には、キャビティの幅に対して、繊維の平均長さが大きくなるために、実際には、樹脂が詰まって流れにくくなる現象が生じているにも関わらず、上述した特許文献１に提案されている解析装置では、かかる場合にも、当該溶融樹脂を粘性流体とみなして解析を行うために、実測と解析結果とが乖離し、流動解析を良好に行うことが困難であった。
【０００５】
また、特許文献２には、成形品の設計支援方法であって、
（１）金型内の流体の流路形状定義モデルから複数の微小要素からなる解析モデルを作成する解析モデル作成工程と、
（２）前記金型内の流体の流路形状定義モデルまたは前記解析モデルに基づいて成形品の各部の肉厚を算出し、前記解析モデルの各部における流路肉厚を算出する流路肉厚算出工程と、
（３）前記解析モデル、流体の材料物性データおよび成形条件データを使用して流動解析を行い、成形性評価パラメータとして、流動解析結果と前記各部における流路肉厚から前記金型内の流体の流動比分布を求める成形性評価パラメータ算出工程とを含んでなることを特徴とする成形品の設計支援方法が開示されている。
また、特許文献３には、射出成形過程における射出成形材料の流動挙動を、解析対象物の形状を複数の微小要素に分割した解析モデルを用いてコンピュータによりシミュレーションする数値解析方法であって、樹脂流路の一部または全体を複数の微小な線要素に分割する工程と、前記樹脂流路の断面形状を定義する工程と、前記断面形状にもとづき前記線要素の断面を複数の微小な２次元要素に分割する工程と、前記２次元要素を用いて前記樹脂流路の断面内温度分布を解析する工程を有することを特徴とする、射出成形ＣＡＥ解析方法が開示されている。
しかしながら、特許文献２、３に記載の成形品の設計支援方法などは、特許文献１と同様に、長繊維含有樹脂材料を用いた場合に、流動解析を良好に行うことが困難であった。
【０００６】
さらに、特許文献４には、上記特許文献１〜３に記載の流動解析方法などの欠点を補い、種々の代表長さを有する充填材が含有される流体の流体流動過程における流動解析を良好に行うことができる解析装置、解析方法及び解析プログラムを提供するために、流体が流動する金型のキャビティの少なくとも一部を複数の微小要素に分割してなる３次元モデルを構築するモデル構築工程と、前記微小要素における流体の流動コンダクタンスを決定する流動コンダクタンス決定工程と、前記流動コンダクタンス決定工程により決定された流動コンダクタンスに基づいて前記微小要素における流体の圧力、圧力変化及び流動速度の少なくとも１つを算出する算出工程とを含み、前記算出工程により算出された流体の圧力、圧力変化及び流動速度の少なくとも１つにより解析された解析結果を出力する流体流動過程の解析方法において、前記流動コンダクタンス決定工程は、前記金型により製作される製品の肉厚を規定する前記キャビティの幅の大きさと、前記流体に含有される充填材の代表長さとの関係式を含む関数方程式を解くことにより決定することを特徴とする流体流動過程の解析方法などが開示されている。そして、前記流動コンダクタンス決定工程は、下記の関数方程式を解くことにより前記微小要素における流体の流動コンダクタンスを決定している。
Ｃ×（（∂２κ／∂ｘ２）＋（∂２κ／∂ｙ２）＋（∂２κ／∂ｚ２））＝−（１／η）
但し、Ｃ＝α×ｅｘｐ（Ｌ／ｔ）＋β×（Ｌ／ｔ）＋γ
で示され、α×ｅｘｐ（Ｌ／ｔ）＋β×（Ｌ／ｔ）＋γ＜１
となるとき、Ｃ＝１となる（ηは流体の材料粘度、ｘ、ｙ及びｚは微小要素の位置、κは流動コンダクタンス、Ｃは流動抵抗、Ｌは充填材の代表長さ、ｔはキャビティの幅の大きさ、α、β及びγは実験的に求められた定数である。）。
【０００７】
つまり、上記特許文献４に記載の流体流動過程の解析方法では、課題解決のキーとなるＣ（流動抵抗）は、流体の材料粘度ηに掛かる定数（粘度補正係数）である。言い換えると、成形品の薄肉部で長い繊維が金型と干渉し、流れが悪くなる（流動抵抗が大）場合に、材料のみかけ粘度が上昇したとして、粘度を補正することを意味している。
しかしながら、成形品には、通常、厚肉部と薄肉部が混在するから、部位毎に異なる粘度補正を行う必要があり、そのために、この特許文献４に記載の流体流動過程の解析方法では、この補正などは、コンピュータプログラム中に組み込まれる必要があり、新たなコンピュータプログラムを必要とする。尚、一般的な解析者は、市販のソフトを導入し利用しているため、プログラムを改造することはできないという問題もあり、この解析方法を利用するには、本機能を有する新たな流動解析ソフトを導入しなくてはならない。
【先行技術文献】
【特許文献】
【０００８】
【特許文献１】特開平８−９９３４１号公報
【特許文献２】特開２００４−３１８８６３号公報
【特許文献３】特開２００９−０２３２５４号公報
【特許文献４】特開２０１０−２０１８２２号公報
【発明の概要】
【発明が解決しようとする課題】
【０００９】
本発明の目的は、上記事情に鑑み、簡略で精度良く、射出成形法に用いる金型における繊維フィラー含有熱可塑性樹脂材料のショートショットを含む流動過程を解析する方法を提供することにある。尚、ここでいう射出成形とは、広く射出成形全般を指し、例えば、射出圧縮成形、射出発泡成形なども含まれるものとする。
【課題を解決するための手段】
【００１０】
本発明者は、上記課題を解決するために鋭意研究を重ねた結果、射出成形法に用いる金型における繊維フィラー含有熱可塑性樹脂材料のショートショットを含む流動過程を解析するために、前記特許文献４に記載の流体流動過程の解析方法などを詳細に考察し、成形品の薄肉部で長い繊維が金型と干渉し、流れが悪くなる（流動抵抗が大）場合に、材料のみかけ粘度が上昇したとして、粘度を補正することに替えて、繊維長に対して、流路幅が狭い場合に流れが悪くなり、ショートショットが発生する挙動から、流路幅を実際の流路幅より狭く見積もると、すなわち、流路幅を補正することにより、成形品の薄肉部でも、厚肉部でも、流動パターンやショートショットが発生する挙動を精度よく、解析または予測できることを、見出し、この知見に基づき、本発明を完成するに至った。
【００１１】
すなわち、本発明の第１の発明によれば、射出成形時の金型における繊維フィラー含有熱可塑性樹脂材料の流動過程を解析する方法であって、
下記数式（１）に基づき、流動解析に用いる設定金型厚みｔ２を算出することを特徴とする繊維フィラー含有熱可塑性樹脂材料の流動過程の解析方法が提供される。
数式（１）：  ｔ２＝Ｃ×ｔ１
［式中、ｔ１は実際の金型厚みであり、ｔ２は解析に用いる設定金型厚みであり、Ｃ＝（α×ｅｘｐ（Ｌ／ｔ１）＋β×（Ｌ／ｔ１）＋γ）−０．５  で示され、但し、Ｃ≦１．０  であり、Ｌは長繊維を含む繊維フィラーの代表長さであり、α、β及びγは実験的に求められた定数である。］
【００１２】
また、本発明の第２の発明によれば、第１の発明において、前記繊維フィラー含有熱可塑性樹脂材料は、ポリプロピレン系樹脂１００重量部に、繊維長が１〜１０ｍｍの繊維フィラーを１〜６０重量部含有することを特徴とする繊維フィラー含有熱可塑性樹脂材料の流動過程の解析方法が提供される。
【発明の効果】
【００１３】
本発明の繊維フィラー含有熱可塑性樹脂材料の流動過程の解析方法は、特別な仕組み、機能を持たない一般的な解析ソフトを使って、高い精度で、金型内の長繊維含有熱可塑性樹脂材料の流動挙動およびショートショットを解析または予測することができる。
詳しくは、代表長さが大きい繊維フィラー（長繊維）が含有された熱可塑性樹脂材料について、射出成形法によって成形する樹脂成形体を設計するに際し、従来では解析が困難であった、キャビティの幅が非常に小さい金型に対して、計算機支援により、金型厚みのパラメータ（ｔ２）を最適化調整し、樹脂成形の流動パターンをシミュレーションすることで、高い精度で、金型内の長繊維含有熱可塑性樹脂材料の流動挙動およびショートショットを解析または予測することができる。
このため、一般的に高価になり易い樹脂成形体の成形用金型の製作が、少ない回数で済むと共に、経験や勘をまじえた試作・修正改造、樹脂成形体の試験成形やその試行錯誤の繰り返しなどが不要となり、大幅なコスト低減や作業の効率化を図ることができる。
【図面の簡単な説明】
【００１４】
【図１】流動解析実験に用いられるキャビティを有する金型Ｋを模式的に示す説明図である。
【図２】流動解析実験での結果を示す図である。
【発明を実施するための形態】
【００１５】
本発明は、射出成形時の金型における繊維フィラー含有熱可塑性樹脂材料の流動過程を解析する方法であって、
下記数式（１）に基づき、流動解析に用いる設定金型厚みｔ２を算出することを特徴とする繊維フィラー含有熱可塑性樹脂材料の流動過程の解析方法である。
数式（１）：  ｔ２＝Ｃ×ｔ１
［式中、ｔ１は実際の金型厚みであり、ｔ２は解析に用いる設定金型厚みであり、Ｃ＝（α×ｅｘｐ（Ｌ／ｔ１）＋β×（Ｌ／ｔ１）＋γ）−０．５  で示され、但し、Ｃ≦１．０  であり、Ｌは長繊維を含む繊維フィラーの代表長さであり、α、β及びγは実験的に求められた定数である。］
【００１６】
本発明の手法の合理性について、短形断面流路の流体の関係式を用いて説明する。
１．矩形断面流路を流れる流体（樹脂材料）の関係式と本発明の概要
先ず、射出成形法に用いる金型における矩形断面流路を流れる流体（樹脂材料）の関係方程式は、下記の式（２）で示すことができる。
式（２）：流速（Ｑ）＝Ｗ×ｔ２×τ／（６η）
［式中、ηは流体の粘度、ｔは断面厚み、Ｗは断面の幅、τは剪断応力を示す。］
【００１７】
上記の式（２）において、射出成形法に用いる金型における長繊維含有熱可塑性樹脂材料のショートショットを含む流動過程を考察すると、金型の隅々まで、熱可塑性樹脂材料を充填するためには、すなわち、充填不良のショートショットを予測するためには、流体の粘度（η）、断面厚み（ｔ）、断面の幅（Ｗ）、剪断応力（τ）が影響していることになる。
【００１８】
ここで、前記の特許文献４では、成形品の薄肉部で長い繊維が金型と干渉し、流れが悪くなる（流動抵抗が大）場合に、材料のみかけ粘度が上昇したとして、粘度を補正している。
一方、本発明の繊維フィラー含有熱可塑性樹脂材料の流動過程の解析方法では、特許文献４の流体粘度（η）に替えて、上記の式（１）において、金型における長繊維含有熱可塑性樹脂材料のショートショットを含む流動過程に、同様に影響する断面厚み（ｔ）を、補正する。
すなわち、下記数式（１）に基づき、流動解析に用いる設定金型厚みｔ２を算出することを特徴とする長繊維含有熱可塑性樹脂材料の流動過程の解析方法である。
数式（１）：  ｔ２＝Ｃ×ｔ１
［式中、ｔ１は実際の金型厚みであり、ｔ２は解析に用いる設定金型厚みであり、Ｃ＝（α×ｅｘｐ（Ｌ／ｔ１）＋β×（Ｌ／ｔ１）＋γ）−０．５  で示され、但し、Ｃ≦１．０  であり、Ｌは長繊維を含む繊維フィラーの代表長さであり、α、β及びγは実験的に求められた定数である。］
【００１９】
２．本発明の繊維フィラー含有熱可塑性樹脂材料の流動過程の解析方法の適用
市販のソフトを導入し利用している一般的な解析者は、通常、プログラムソフトを改造することはできない。ソフトが持っている機能と性能を超えて利用することは、基本的には困難である。解析者は、解析の準備段階において、解析用形状（メッシュ）を作成する。この作業は、流動解析プログラム付属の機能を使って行うこともできるが、他のメッシュ作成用のＣＡＤソフトを使う方が一般的である。
ここで肉厚の設定は、解析者が自由に変えることができる。
本発明の繊維フィラー含有熱可塑性樹脂材料の流動過程の解析方法に基づき、実際の金型厚みに対する設定金型厚みを算出しておき、解析用形状を作る際に反映させれば、特許文献４に記載の発明と同様の効果を、解析結果に反映させることができる。
【００２０】
本発明の繊維フィラー含有熱可塑性樹脂材料の流動過程の解析方法は、万能ではなく、以下のようなものには、適さない。
すなわち、
（ｉ）液晶成形のような超薄肉成形品や低速成形等、充填工程中の流体温度変化に伴う流動性変化が大きい成形には適さない。これは、実際と異なる厚み設定をするため、充填中の樹脂の冷え方が変わるために適さないと、考察している。
（ｉｉ）そり解析を行う場合には、適さない。
【００２１】
ここで、本発明の繊維フィラー含有熱可塑性樹脂材料の流動過程の解析方法の技術的意義を説明する。
一般に、熱可塑性樹脂材料に含有する繊維フィラーの長さが、金型流路の幅（板厚）に比べ、十分に短い場合には、繊維は樹脂の流れに応じて順調に移動する。
ところが、繊維長が長くなるに伴い、繊維が金型に接触する頻度は、高くなる。そして、接触により一時的に回転運動が阻害されるため、流動性が悪化するが、その影響はさほど大きくは無い。しかし、繊維長が板厚を超えて長い場合には、繊維は、慢性的に金型内壁面からの拘束を受けるため、繊維の回転運動は著しく阻害され、樹脂材料全体としての流動性が大幅に悪化する。
流動性悪化の原因となる繊維対金型の干渉頻度と程度は、繊維長と板厚の大小関係で決定される。
従来の方法では、長繊維材料の充填解析がショートショットを予測できないのは、充填解析が以上の現象を考慮していないからである。
ところが、本発明では、上記の現象を考慮しているために、特別な仕組み、機能を持たない一般的な解析ソフトを使って、高い精度で、金型内の長繊維含有熱可塑性樹脂材料の流動挙動およびショートショットを解析または予測することができる。
【００２２】
３．長繊維含有熱可塑性樹脂材料
本発明の繊維フィラー（長繊維）含有熱可塑性樹脂材料の流動過程の解析方法において、繊維フィラー（長繊維）含有熱可塑性樹脂材料としては、特に限定されないが、ポリプロピレン系樹脂１００重量部に、繊維長が１．０〜１０ｍｍの繊維フィラーを１〜６０重量部含有するものを、好ましく適用することができる。
樹脂材料としては、上記ポリプロピレン系樹脂に限定されずに、射出成形で成形に用いることができるものであればよく、例えば、ポリエチレン（ＰＥ）、塩化ビニル（ＰＶＣ）、ポリアミド（ＰＡ）、ポリアセタール（ＰＯＭ）、ポリブチレンテレフタレート（ＰＢＴ）、ポリエチレンテレフタレート（ＰＥＴ）、シンジオタクチック・ポリスチレン（ＳＰＳ）、ポリフェニレンサルファイド（ＰＰＳ）、ポリエーテルエーテルケトン（ＰＥＥＫ）、液晶ポリマー（ＬＣＰ）、ポリエーテルニトリル（ＰＥＮ）、ポリカーボネート（ＰＣ）、変性ポリフェニレンエーテル（ｍ−ＰＰＥ）、ポリサルホン（ＰＳＦ）、ポリエーテルサルホン（ＰＥＳ）、ポリアリレート（ＰＡＲ）、ポリアミドイミド（ＰＡＩ）、ポリエーテルイミド（ＰＥＩ）、熱可塑性ポリイミド（ＰＩ）、アクリルニトリルブタジエンスチレン（ＡＢＳ）、アクリルニトリルスチレン（ＡＳ）等を用いることができきる。
【００２３】
また、本発明では、成形品として、比較的厚肉品である厚みが１〜１０ｍｍであることが好ましい。
さらに、繊維フィラーとしては、その種類については、特に限定されず、成形品の剛性、強度、耐熱性、導電性、絶縁性、耐蝕性等の物性を高めることができるものであればよく、例えば、炭素繊維等の強化繊維、タルク、マイカ、アルミナ、クレー、珪藻土、石綿、硫酸バリウム、酸化チタン、カリオン、湿式又は乾式シリカ、コロイド状シリカ、リン酸カルシウム、ボロン繊維、塩基性硫酸マグネシウム繊維、チタン酸カリウム繊維、ホウ酸アルミニウム繊維、ケイ酸カルシウム繊維、炭酸カルシウム繊維、モミ殻などの殻繊維、木粉、木綿、ジュート、紙細片、セロハン片、芳香族ポリアミド繊維、セルロース繊維、ナイロン繊維、ポリエステル繊維、各種有機繊維などの各種無機フィラー及び有機フィラーを挙げることができる。中でも、ガラス繊維、炭素繊維が好ましく、ガラス繊維がより好ましい。
また、繊維フィラーの代表長さとしては、例えば、３０μｍ〜１０ｍｍ程度が好ましい。本実施の形態においては、代表長さの一例として平均長さを用いているが、本発明においては、平均長さ以外に、最小長さ、最大長さ、中間長さを代表長さとして用いてもよい。
【実施例】
【００２４】
本発明を、実施例に基づき、詳細に説明する。
【００２５】
先ず、図１に示す金型Ｋを用い、ガラス繊維強化樹脂材料の射出成形実験を行った。
金型Ｋにより成形される成形品の形状は、図１の５０に示す１５０ｍｍ×１５０ｍｍ×３ｍｍの平板部と、５１、５２、５３、５４、５５に示す長さが３０ｍｍで紙面垂直方向に２０ｍｍの高さを持つ５枚のリブにより構成される。
リブの厚みは、５１が１．２ｍｍ、５２が１．４ｍｍ、５３が１．６ｍｍ、５４が１．８ｍｍ、５５が２．０ｍｍである。
また、金型Ｋには、５６に示す１辺にフィルムゲートが接続されており、流動中のメルトフロントが５６の辺と平行になることを確認した。
【００２６】
樹脂材料として、日本ポリプロ株式会社製、商品名：ファンクスターＲ（グレード名：ＸＬＲ２９７５Ｂ、ガラス長繊維を４０重量％充填したポリプロピレン）を用いた。成形品中の代表繊維長を実測したところ、２．０ｍｍであった。
金型温度を３５℃、射出時間を１．２秒とした。メルトフロントがリブ手前に届く時間で保圧に切り換わるように調整し、保圧を１０ＭＰａとした。樹脂温度は、２３０℃と２５０℃の２水準とした。
以上の条件にて、成形された成形品の各リブ毎の充填率を求め、「実測値」とした。
【００２７】
一方、上記の射出成形実験と同一の成形条件にて、本発明の繊維フィラー含有熱可塑性樹脂材料の流動過程の解析方法に基づき、射出成形解析を行った。尚、解析では、使用ソフトとして、オートデスク社製の「Ａｕｔｏｄｅｓｋ  Ｍｏｌｄｆｌｏｗ  Ｉｎｓｉｇｈｔ」を用いた。
解析に用いたα、β、γを表１に示した。解析結果より、各リブ毎の充填率を求め、実施例とした。また、従来の解析装置（解析方法）のように、補正係数Ｃを用いない方法で得られた解析結果より、各リブ毎の充填率を求めたものを、比較例とした。
表２および図２に、実測値、比較例および実施例を示す。
【００２８】
【表１】
2013166282.tif 000002
【００２９】
【表２】
2013166282.tif 000003
【００３０】
先ず、表１、２に示された結果から、実測値を見てみると、樹脂温度２５０℃で、肉厚が含有繊維の代表長さと同じ２．０ｍｍのリブ５５においては、ショートショットが生じてなく、充填率は１００％であった。
また、肉厚がより薄いリブほど、充填率が低下していることから、リブへの流入中に繊維が金型に干渉する頻度が高くなることで、流動抵抗が増しショートショットしたものと考察できる。
次に、実測値を、比較例や実施例と比べると、比較例は、リブ５１〜５４で実測値から大きく乖離したが、実施例は、全ての水準において、実測値とほぼ一致した。
上記の実測値と比較例を、対比すると、比較例は、上記のように、リブ５１〜５４で実測値から大きく乖離し、この理由としては、リブ５１〜５４では、繊維代表長さよりも薄肉であるが、この解析が繊維と金型の干渉による流動抵抗増加を全く考慮していないことが乖離の原因と考えられる。一方、上記の実測値と実施例を、対比すると、全ての水準において、上記のように、実施例は、実測値とほぼ一致した。
以上のことから、ショートショットを精度良く予測する上で、本発明の繊維フィラー含有熱可塑性樹脂材料の流動過程の解析方法を用いることが極めて有効であることが分かる。
【産業上の利用可能性】
【００３１】
本発明の繊維フィラー含有熱可塑性樹脂材料の流動過程の解析方法は、代表長さが大きい繊維フィラー（長繊維）が含有された熱可塑性樹脂材料について、射出成形法によって成形する樹脂成形体を設計するに際し、従来では解析が困難であった、キャビティの幅が非常に小さい金型に対して、計算機支援により、金型厚みのパラメータ（ｔ２）を最適化調整し、樹脂成形の流動パターンをシミュレーションすることで、高い精度で、金型内の長繊維含有樹脂材料の流動挙動およびショートショットを解析または予測することができる。そのため、産業上の利用可能性が高い。
【符号の説明】
【００３２】
５０  平板部
５１  リブ
５２  リブ
５３  リブ
５４  リブ
５５  リブ
５６  フィルムゲート接続部
【図１】
2013166282.tif 000004
【図２】
2013166282.tif 000005